(57)【要約】【課題】効率の良い太陽電池を提供する。【解決手段】太陽光を分光する分光手段を有し、該分光手段により分光した光を受光して光電変換する２個以上の光電変換素子が平面状に配列され、それぞれの光電変換素子が、直列および／または並列で電気的に結合されている太陽電池であって、それぞれの光電変換素子が、分光された光を吸収する受光体、電荷分離界面および電荷輸送層を有し、該受光体、該電荷分離界面および該電荷輸送層の少なくとも一つが有機物であることを特徴とする太陽電池。【選択図】図２
2010027281.tif 000002
【特許請求の範囲】
【請求項１】
太陽光を分光する分光手段を有し、該分光手段により分光した光を受光して光電変換する２個以上の光電変換素子が平面状に配列され、それぞれの光電変換素子が、直列および／または並列で電気的に結合されている太陽電池であって、それぞれの光電変換素子が、分光された光を吸収する受光体、電荷分離界面および電荷輸送層を有し、該受光体、該電荷分離界面および該電荷輸送層の少なくとも一つが有機物であることを特徴とする太陽電池。
【請求項２】
受光体が無機色素または有機色素であることを特徴とする請求項１に記載の太陽電池。
【請求項３】
電荷分離界面が無機色素または有機色素に接していることを特徴とする請求項１に記載の太陽電池。
【請求項４】
電荷輸送層が無機電荷移動媒体または有機電荷移動媒体であることを特徴とする請求項１に記載の太陽電池。
【発明の詳細な説明】
【技術分野】
【０００１】
本発明は、太陽電池に関する。
【背景技術】
【０００２】
太陽電池の太陽光に対する効率を向上させる一般的な方法は、光吸収帯域を増大することである。その一つが、タンデム型に太陽電池を積層する方法である。
【０００３】
従来のタンデム型セルは、図1に示すように、セルを前後に積層させたものであり、高コストな材料である透明導電膜等を多く使用しなければならないために、コスト高になる等の問題点があった。例えば、非特許文献１は、CIGS（Copper Indium Gallium DiSelenide）化合物半導体を用いた太陽電池と色素増感太陽電池をスタックしたものであり、非特許文献２は、チタニア塗布透明導電膜ガラス基板/白金メッシュ電極/チタニア塗布透明導電膜ガラス基板からなるセルであり、非特許文献３は、チタニア塗布透明導電膜ガラス基板/白金メッシュ電極/酸化ニッケル塗布透明導電膜ガラス基板からなるセルであり、非特許文献４は、異なる色素を有する色素増感太陽電池をスタックしたものであるが、いずれの技術においてもコスト高になる等の問題点があった。また、これらの従来技術は、単に光電変換素子を重ねた場合、各材料が光を吸収するために、積層した奥の光電変換素子に有効に光が届かなくなるという欠点があった。さらに、部材を省略し、光電変換素子の光吸収層、電荷分離層を積層した場合には、第１の光電変換素子と第２の光電変換素子を接合する技術が難しく、大きな電流の損失を招く等の欠点があった。
【０００４】
また、シリコン系太陽電池を用いた平面型のタンデム型太陽電池は、従来から知られていたが、自由にエネルギーレベルや色を変えることができず、平面型タンデム型太陽電池の利点を活かすことができなかった。
【非特許文献１】APPLIED PHYSICS LETTERS 88(2006), 203103
【非特許文献２】J. Phys. D: Appl. Phys. 40(2007), 1664-1668
【非特許文献３】Thin Solid Films 490(2005), 182
【非特許文献４】J. Photochem. Photobiol. A. Chem. 164(2004), 33
【発明の開示】
【発明が解決しようとする課題】
【０００５】
本発明の課題は、効率の良い太陽電池を提供することにある。
【課題を解決するための手段】
【０００６】
本発明は、下記に示すとおりの太陽電池を提供するものである。
項１．  太陽光を分光する分光手段を有し、該分光手段により分光した光を受光して光電変換する２個以上の光電変換素子が平面状に配列され、それぞれの光電変換素子が、直列および／または並列で電気的に結合されている太陽電池であって、それぞれの光電変換素子が、分光された光を吸収する受光体、電荷分離界面および電荷輸送層を有し、該受光体、該電荷分離界面および該電荷輸送層の少なくとも一つが有機物であることを特徴とする太陽電池。
項２．  受光体が無機色素または有機色素であることを特徴とする項１に記載の太陽電池。
項３．  電荷分離界面が無機色素または有機色素に接していることを特徴とする項１に記載の太陽電池。
項４．  電荷輸送層が無機電荷移動媒体または有機電荷移動媒体であることを特徴とする項１に記載の太陽電池。
【０００７】
以下、本発明を詳細に説明する。
【０００８】
本発明の太陽電池は、平面的に展開できるため、材料を重ねることによる光吸収のロスがなくなり、かつ、光電変換素子を接合させる必要がないため、接合に起因する電流ロスもない。比較的容易にタンデム構造が形成でき、しかも広帯域の光を吸収し、バンド構造のミスマッチによる効率の低下を防ぎ、高効率を達成できる。そして、この平面タンデム型太陽電池の主体を有機物とすることにより、エネルギーレベルや色を変える選択肢が拡がり、平面型タンデムを無限に並べることが可能となる。
【０００９】
本発明の太陽電池（平面タンデムセル）の一例を図２に示す。太陽光を分光する手段を有し、該分光手段により分光した光をそれぞれの分光範囲（波長領域）で最大の効率が得られる特性を有する光電変換素子を分光面に沿って平面状に展開した太陽電池である。分光の光範囲に応じて最適な光電変換素子を配列することにより、バンド構造のミスマッチによる効率低下が防止でき、さらに広帯域の光を吸収することができる。
【００１０】
本発明の太陽電池における受光体は、幅広い分光特性に吸収を最適化させる必要があり、シャープな光吸収を有する有機色素が有効である。色素増感太陽電池、ハイブリッド色素増感太陽電池として知られている有機系太陽電池は、有機色素または無機色素を受光体として使用できるため、本発明の平面タンデムセルの最適な太陽電池候補である。
【００１１】
本発明に係る電荷輸送層は、電子やホールを輸送する層であり、無機電荷移動媒体または有機電荷移動媒体であるのが好ましい。電子を輸送する材料としては、例えば、ｎ型半導体である酸化亜鉛、酸化錫等の酸化物半導体、フラーレン、フッ素化フタロシアニン等の有機ｎ型半導体が挙げられる。また、ホールを輸送する材料としては、例えば、ｐ型半導体である酸化ニッケル、ヨウ化銅、ポリチオフェン、ポリピロール、ＰＰＶ等が挙げられる。これらの材料は、分子構造の最適化により、エネルギー順位や色を自由にコントロールでき、平面インフィニットタンデムに最適である。
【００１２】
本願明細書において、受光体とは色素を意味する。図３に示すように、この色素に光照射がなされると、励起され、電子とホールができる。この色素励起に伴う電子は、エネルギー差があるために、電荷分離界面を通じて、金属酸化物（ｎ型半導体である酸化亜鉛、酸化錫等の酸化物半導体）やフラーレン、フッ素化フタロシアニン等の有機ｎ型半導体に移行する。酸化物半導体や有機ｎ型半導体は、電子輸送層として働く。また、電解質（例えば、ヨウ素30mM、LiI 500mM、ターシャリブチルピリジン500mM、メチルイミダゾリウムアイオダイド500mMのアセトニトリル溶液等）や、ｐ型半導体である酸化ニッケル、ヨウ化銅、高分子（例えば、ポリチオフェン、ポリピロール、ＰＰＶ）等は、ホール輸送層として働く。電荷輸送層は、これらの電子輸送層とホール輸送層を含む。
【発明の効果】
【００１３】
本発明の太陽電池は、平面的に展開できるため、材料を重ねることによる光吸収のロスがなくなり、かつ、光電変換素子を接合させる必要がないため、接合に起因する電流ロスもない。比較的容易にタンデム構造が形成でき、しかも広帯域の光を吸収し、バンド構造のミスマッチによる効率の低下を防ぎ、高効率を達成できる。そして、この平面タンデム型太陽電池の主体を有機物とすることにより、エネルギーレベルや色を変える選択肢が拡がり、平面型タンデムを無限に並べることが可能となる。
【発明を実施するための最良の形態】
【００１４】
以下、実施例を挙げて本発明を説明するが、本発明はこれらの実施例に限定されるものではない。
【００１５】
実施例１
図２に示すように、太陽光を石英レンズで集光し、その後、プリズムで分光し、基板上に分光した光を照射できるようにセルを配置した。
【００１６】
具体的には、セルＡとして、透明導電膜（SnO2/F）を表面に形成したガラス基板（表面抵抗10Ω.□）上にソラロニクス社製チタニアペーストＤを塗布した後、450℃で30分間加熱することにより、膜厚12μmのポーラスチタニア膜を有する基板を作製した（セルサイズ5×20 mm）。この基板を短波長吸収に適した下記式の色素1-1（エタノール溶液0.1%）に5時間、室温で浸漬した後、エタノールで十分洗浄し、室温下、暗所で乾燥した。対極には、チタン板に白金をスパッタ（100nm）したものを用いた。２枚の基板を、スペーサーとしてハイミラン（DuPont社製、厚さ25μm）を用いて接着した。２枚の基板の隙間に、電解液を注入した。電解液としては、ヨウ素30mM、LiI 500mM、ターシャリブチルピリジン500mM、メチルイミダゾリウムアイオダイド500mMのアセトニトリル溶液を用いた。このようにして、短波長側に感度を有するセルＡを作製した。
【００１７】
同様にして、長波長吸収に適した下記式の色素1-2に浸積した基板で中波長セルＢを作製した。
【００１８】
【化１】
2010027281.tif 000003
【００１９】
これらのセルを、分光した光の中に、短波長光をセルＡに、中波長光をセルＢに照射するように、同一平面上にセットした。光を照射したところ、図４に示すように電圧が２倍になり、平面タンデム構造を有する本発明の太陽電池が、高い変換効率を示すことがわかった。
【００２０】
実施例２
実施例１に加えて、チタニアの代わりに合成した酸化錫（直径20nm）をチタニアと同様にペースト化し（具体的には、酸化錫とエタノールとブタノールとを、1：1：1で混合した後、乳鉢中で30分間撹拌し、ペースト状材料にした。）、得られたペースト状材料を、透明導電膜基板上に塗布した。これを焼成することにより、膜厚14μmのポーラス酸化錫膜を有する基板を作製した。このポーラス酸化錫膜に、実施例１と同様に、長波長吸収に適した前記式の色素1-3を6時間処理して着色し、長波長セルＣを作製した。
【００２１】
セルＡ、Ｂ、Ｃを、プリズムで分光した光の短波長側から長波長側へ平面状に並べたところ、短絡電流1.2mA/cm2、1.6Vの開放電圧が得られた。セルＣだけで測定すると開放電圧は0.5Vであり、セルＡ、ＢおよびＣの総和が1.6Vに近い値になった。３列平面タンデム構造を構築することにより、さらに高い変換効率を示すことがわかった。
【００２２】
実施例３
研磨したＦＴＯガラス基板に、約2mm×10mmの範囲で、酸化チタンペースト（酸化チタン粒子平均直径20μm）を塗布した。同様にして、0.5mmの間隔をおいて、３個の酸化チタン層を作製した。最後に、酸化錫ペースト（平均粒径30nm）を塗布した(塗布面積5mm×20mm）。ＦＴＯ層とポーラス酸化物半導体層の間には、20nmの緻密な酸化物半導体層を事前に形成した。緻密層は、テトラエトキシチタンのエタノール溶液（5%）を塗布し、450℃で30分間焼成して作製した。これらの酸化物半導体層を、450℃で30分間焼成した。これらのポーラス酸化物半導体層を、順次、４個の異なった色素である前記式の色素1-1、1-2、1-3、1-4で着色した。
【００２３】
さらに、前記式の４種類の色素のＨＯＭＯ（最高被占軌道、Highest Occupied Molecular Orbital）から電子が輸送し易いレベルにある下記式のホール輸送材料Ａ、Ｂ、Ｃ、Ｄのクロルベンゼン溶液（5%）を塗布した後、個々のセルに電極としてのAuを蒸着した。ホール輸送層には、添加剤として0.2Mのターシヤリーブチルピリジン、0.027mMのLi(CF3SO2)N、0.033mMのN(C6H4Br)SbCl6を用いた。
【００２４】
【化２】
2010027281.tif 000004
【００２５】
それぞれのセルを直列に接続し、実施例１と同様に、それぞれの色素の吸収波長に合致するように、分光した光を照射した。セルのサイズ、チタニアの膜厚は、各セルの電流が6mAとなるように調整した。この４平面タンデムセルに分光した光を照射したところ、電圧3.5V、ff（フィルファクター）0.65、効率13.65%が得られ、高い変換効率を得ることが可能となった。
【００２６】
比較例１
実施例３に記載した光電変換素子を、従来技術と同様に、単に積み重ねて順次積層することにより、積層型タンデム太陽電池を作製した。これに、実施例３と同様に、光照射したところ、効率は4.6%であった。これにより、積層型タンデム太陽電池よりも、本発明の平面型太陽電池の特性が優れていることを実証できた。
【図面の簡単な説明】
【００２７】
【図１】従来のタンデム型セルの概略を示す図である。
【図２】本発明の太陽電池（平面タンデムセル）の一例の概略を示す図である。
【図３】受光体、電荷分離界面および電荷輸送層の関係の概略を示す図である。
【図４】実施例１の太陽電池の光電変換特性を示す図である。
【図１】
2010027281.tif 000005
【図２】
2010027281.tif 000006
【図３】
2010027281.tif 000007
【図４】
2010027281.tif 000008